불소 도핑 량 을 1 , 000 ppm 이상 3 , 000 ppm 미만 으로 조절 하 고자 하 는 경우 , 이 는 불소 함유 가스 를 2 내지 10 부피 ％ 포함 하 는 가스 분위기 에서 다공질 TiO 2 - SiO 2 유리체 를 500 내지 1 , 000 ℃ 에서 2 내지 수십 시간 유지 함 으로써 달성 될 수 있 다 . 불소 도핑 량 을 3 , 000 내지 7 , 000 ppm 으로 조절 하 고자 하 는 경우 , 이 는 수증기 를 5 내지 수십 부피 ％ 포함 하 는 불활성 가스 분위기 에서 다공질 TiO 2 - SiO 2 유리체 를 800 내지 1 , 100 ℃ 에서 2 내지 수십 시간 유지 함 으로써 달성 될 수 있 다 . 불소 도핑 량 을 7 , 000 ppm 초과 로 조정 하 고자 하 는 경우 , 이 는 수증기 를 5 내지 수십 부피 ％ 포함 하 는 불활성 가스 분위기 에서 다공질 TiO 2 - SiO 2 유리체 를 1 , 000 ℃ 이상 에서 2 내지 수십 시간 유지 함 으로써 달성 될 수 있 다 . 얻 어 지 는 유리 의 투과율 을 올리 기 위해서 는 , 열처리 분위기 에 산소 가스 를 혼합 하 는 것 이 바람직 하 다 . 별법 으로 , 산소 를 포함 하 는 분위기 에서 , 유리체 를 치밀 화 하 지 않 는 정도 로 300 내지 1 , 300 ℃ 에서 5 내지 수십 시간 유지 한다 . 이것 은 후속 열처리 에서 유리 의 착색 을 방지 하 기 위해서 다 . 분위기 중 의 산소 의 농도 는 바람직 하 게 는 1 내지 100 ％ 이 고 , 보다 확실 하 게 유리 의 착색 을 방지 하 기 위해서 는 , 보다 바람직 하 게 는 20 내지 100 ％ 이 다 .